КЕРАМИЧЕСКАЯ МАССА
CERAMIC MASS

Изобретение относится к области технологии силикатов и касается составов керамических масс, которые могут быть использованы в производстве облицовочной стеновой плитки.
Известна керамическая масса содержащая, мас.%: лессовидный суглинок 70,0-90,0; каолинитовая глина 5,0-15,0; фосфорит 5,0-20,0 [1].
Задача изобретения состоит в повышении прочности облицовочной плитки, полученной из керамической массы.
Технический результат достигается тем, что в керамической массе, содержащей лессовидный суглинок, каолинитовую глину, фосфорит, компоненты находятся при следующем соотношении, мас.%: лессовидный суглинок 88,0-90,0; каолинитовая глина 7,0-8,0; фосфорит 3,0-4,0.
В таблице приведены составы керамической массы
Компоненты
Состав, мас.%:
1
2
3
Лессовидный суглинок
88,0
89,0
90,0
Каолинитовая глина
8,0
7,5
7,0
Бокситы
4,0
3,5
3,0
Прочность на сжатие, МПа
~85
~85
~85
2
2
3
2
3
3
Для приготовления керамической массы могут быть использованы лессовидные суглинки, содержащие, мас.%: SiO 50,58-55,08; АlО 11,58-13,16; FeO 3,72-5,19; CaO 12,2-14,86; MgO 2,13-2,99; SO 0,51-0,81; п.п.п. 11,45-14,32.
2
2
3
2
2
3
Могут быть использованы каолинитовые глины, характеризующиеся следующим составом, мас.%: SiO 46,02-46,5; АlО 38,69-40,17; TiO 0,47-0,52; FеO 0,55-0,92; CaO 0,05-0,19; п.п.п. 13,34-13,97.
2
5
Фосфорит представляет собой осадочную горную породу, состоящую из тонкозернистой смеси апатита с примесью кварца, карбоната, глинистых частиц. Содержит от 15 до 45% РO.
Компоненты дозируют в требуемых количествах. Фосфорит размалывают до порошкообразного состояния, смешивают с лессовидным суглинком, каолинитовой глиной и готовят керамическую массу с влажностью 8-11%. Из керамической массы прессуют облицовочную плитку, например, размером 150×150 мм, на ее поверхность наносят (напыляют) слой цветной глушенной глазури и при температуре 1000°С проводят обжиг.
Источник информации
1. SU 1548175, С04В 33/00, 1990.